CdZnSe / CdZnS 코어 - 쉘 나노 결정 의 합성 : 0 . 72 mol 의 트리 옥 틸 포스핀 산화물 및 70 mmol 의 3 , 5 - 디 - tert - 부틸 - 4 - 히드록시 벤질 포스폰산 을 1 L 유리 반응기 에 넣 었 다 . 이어서 혼합물 을 약 1 시간 동안 120 ℃ 까지 가열 하 여 반응 기내 에서 건조 및 탈기 하 였 다 . 이어서 , 반응기 를 75 ℃ 로 냉각 하 고 분리 된 CdZnSe 코어 ( 2 . 74 mmol Cd 함량 ) 를 포함 하 는 헥산 용액 을 반응 혼합물 에 첨가 하 였 다 . 감압 하 에 헥산 을 제거 하 였 다 . Cd , Zn , S 전구체 로서 각각 디 메틸 카드뮴 , 디 에틸 아연 및 헥사 메틸 디 실라 티안 을 사용 하 였 다 . Cd 및 Zn 은 3 : 10 비 로 혼합 한 반면 S 는 Cd 및 Zn 결합체 에 대해 등 몰 이 었 다 . Cd / Zn ( 7 . 2 / 16 . 9 mmol 의 디 메틸 카드뮴 및 디 에틸 아연 ) 및 S ( 24 . 2 mmol 의 헥사 메틸 디 실라 티안 ) 시료 를 각각 질소 분위기 글러브 박스 내부 에서 40 mL 의 트리 옥 틸 포스핀 에 용해 시켰 다 . 전 구체 용액 이 제조 되 면 , 반응기 를 질소 하 에서 150 ℃ 까지 가열 하 였 다 . 주사기 펌프 를 이용 하 여 150 ℃ 에서 2 시간 동안 전구체 용액 을 적하 하 여 첨가 하 였 다 . 쉘 성장 후 , 나노 결정 을 질소 분위기 글러브 박스 로 이송 시키 고 메탄올 및 이소프로판올 의 3 : 1 혼합물 을 첨가 하 여 성장 용액 으로부터 나노 결정 을 침전 시켰 다 . 이어서 , 분리 된 코어 - 쉘 나노 결정 을 헥산 에 용해 시켜 양자 점 복합체 재료 를 제조 하 기 위해 사용 하 였 다 . 재료 의 사양 은 하 기 와 같 다 : 방출 = 523 nm ; FWHM = 37 nm ; QY = 톨루엔 내 73 %.